(57)【要約】      （修正有）【課題】高精細化したディスプレイパネル用カラーフィルタをフォトリソグラフィー法で製造する際に、着色層の平坦性を損なわない感光性樹脂組成物、それを用いたカラーフィルタ、及び表示ムラのないディスプレイパネルを提供する。【解決手段】顔料、透明樹脂、エチレン性不飽和二重結合を有するモノマー、光重合開始剤を含有した感光性樹脂組成物であって、（ａ）硬化後の表面硬度が、該表面に角錐型微小先端を有する圧子を２０秒かけて５ｍＮとなる荷重で押し込んだ時に、計測されるビッカース硬度（ＨＶ）が２７から４５（ｂ）硬化後の膜の膨潤率が、下記式（１）で示される膨潤率で９０％から１１０％を特徴とする感光性樹脂組成物。式（１）膨潤率（％）＝（溶剤浸漬後の膜厚−溶剤浸漬前の膜厚）／溶剤浸漬前の膜厚×１００（ｃ）硬化後の算術平均粗さ（Ｒａ）が、５ｎｍから１５ｎｍであること。【選択図】図１
2013097355.tif 000002
【特許請求の範囲】
【請求項１】
少なくとも顔料、透明樹脂、エチレン性不飽和二重結合を有するモノマー、光重合開始剤を含有した感光性樹脂組成物であって、
（ａ）硬化後の表面硬度が、該表面に角錐型微小先端を有する圧子を２０秒かけて５ｍＮとなる荷重で押し込んだ時に、計測されるビッカース硬度（ＨＶ）が２７から４５
（ｂ）硬化後の膜の膨潤率が、Ｎ−メチルピロリドンを溶剤に用いた時に、下記式（１）で示される膨潤率が９０％から１１０％
式（１）
膨潤率（％）＝（溶剤浸漬後の膜厚−溶剤浸漬前の膜厚）／溶剤浸漬前の膜厚×１００であることを特徴とする感光性樹脂組成物。
【請求項２】
更に、（ｃ）硬化後の表面粗度（Ｒａ）が、５ｎｍから１５ｎｍであることを特徴とする請求項１に記載の感光性樹脂組成物。
【請求項３】
前記顔料が少なくとも緑色顔料からなることを特徴とする請求項１または２に記載の感光性樹脂組成物。
【請求項４】
基板上に、少なくとも請求項１乃至３の何れかに記載の感光性樹脂組成物を塗布、乾燥する工程と、パターン露光する工程と、現像工程からなるフォトリソグラフィー法を用いることを特徴とするカラーフィルタの製造方法。
【請求項５】
請求項４に記載のカラーフィルタの製造方法により製造されたことを特徴とするカラーフィルタ。
【発明の詳細な説明】
【技術分野】
【０００１】
本発明は、カラー液晶表示装置やカラー撮像管素子等に用いるカラーフィルタ用の感光性樹脂組成物、カラーフィルタ及びその製造方法に関する。
【背景技術】
【０００２】
液晶ディスプレイは、２枚の基板の間に液晶を挟み、この液晶に画素ごとに電圧を印加して光の透過と非透過（遮断）とを制御して、この透過部分と遮断部分とで画面表示を行うディスプレイである。そして、２枚の前記基板のうち一方の基板に画素ごとに透明着色膜を設けて、その透過光を着色することにより、カラー表示を可能としている。この透明着色膜を設けた基板は一般にカラーフィルタと呼ばれるが、このカラーフィルタは、例えば、図１の断面説明図に示すような構造を有している。すなわち、カラーフィルタは、透明基板と、この透明基板の表面を多数の画素領域に区画する遮光膜と、前記画素領域に設けられた透明着色膜とを備えて構成されている。透明着色膜は画素領域ごとに異なる色彩を有しており、代表的には、赤色（Ｒ）、緑色（Ｇ）、及び青色（Ｂ）の３色の透明着色膜が利用される。
【０００３】
これら３色は光の３原色であり、これら３原色及びその混合によって色彩のほぼ全てを表示することが可能となる。また、遮光膜は、特定の画素領域を透過する光と隣接する画素領域を透過する光との混合を防止するものである。例えば、赤色（Ｒ）画素に隣接して緑色（Ｇ）画素が存在する場合、この両者を透過する光同士の混合を防ぐことで鮮明なカラー画面の表示が可能となる。
【０００４】
このようなカラーフィルタの製造初期には、蒸着法や染色法が用いられていたが、それぞれ隣接する画素ごとに薄膜を十数層にも重ねる複雑なプロセスが必要（蒸着法）、色素受像の為の有機層や色耐性に問題がある（染色法）、などの理由で用いられなくなった（特許文献１及び２）。また、オフセット印刷やスクリーン印刷などの既存の印刷方式を利用して、ＣＦのパターニングを行う試みがされてきた（特許文献３）。しかし、スクリーン印刷では、スクリーン版の変形が生じやすく、印刷パターンの変形やパターンの重ね合わせ精度に問題があった。さらに、オフセット印刷においては、ブランケットからのパターンの受理や転移時にパターンの潰れや、にじみ、加圧時にパターン中心部と輪郭部においてのインキ膜厚の差異が生じる問題があった。
【０００５】
そこで、近年では透明基板上にＢＭ（ブラックマトリックス）、及び３色の着色パターンの各層を各々、顔料分散レジスト塗布、露光、及び現像工程等を繰り返すフォトリソグラフィー法（顔料分散法とも呼ばれる）が製造方法の中心となっている。また、ディスプレイの高精細化がテレビ製品やモバイル製品で進んでおり、画素の小型化やＢＭ線幅の微細化が求められている。
【０００６】
画素の小型化に伴い、フォトリソグラフィー法でカラーフィルタを作製すると、ディスプレイとした際に表示ムラとなる不具合が発生するようになった。図２、図３にフォトリソグラフィー法で繰り返し着色層を形成する工程の平面図と断面図を示す。
【０００７】
例えば、図２及び図３の（ａ）から（ｃ）はそれぞれ、（ａ）はＲ画素３ＲとＧ画素３Ｇが形成された基板、（ｂ）は（ａ）の基板にＢ画素形成用のＢ顔料分散レジストを塗布した工程、（ｃ）はＢ画素３Ｂをフォトリソグラフィー法で形成した工程を示している。
【０００８】
上記（ａ）のＲ画素とＧ画素が形成された透明基板１に、（ｂ）Ｂ顔料分散レジストを
塗布すると、Ｂ顔料分散レジスト成分中の溶剤がＲ画素３Ｒ及びＧ画素３Ｇに浸透し、部分的に膨潤が起こる。この膨潤によりＲ画素３Ｒ及びＧ画素３Ｇの表面に凹凸が生じ、（ｃ）Ｂ画素３Ｂをフォトリソグラフィー法で形成すると、前記Ｒ画素３Ｒ及びＧ画素３Ｇの表面に生じた凹凸により、表示ムラのあるカラーフィルタとなる。
【０００９】
カラーフィルタが変形して表示性能が劣化する問題に対する提案はあるが（例えば特許文献４）、パネル基板に高速で衝突する表示媒体に対する物理的硬度に関する提案であり、溶剤による膨潤を制御するという知見は得られなかった。
【先行技術文献】
【特許文献】
【００１０】
【特許文献１】特開昭６３−２６３６１号公報
【特許文献２】特開平４−８６８０１号公報
【特許文献３】特開平１１−３１４３４１号公報
【特許文献４】特開２００７−３２２９００号公報
【発明の概要】
【発明が解決しようとする課題】
【００１１】
本発明は、以上のような事情の下になされ、高精細化したディスプレイパネル用カラーフィルタをフォトリソグラフィー法で製造する際に、着色層の平坦性を損なわない感光性樹脂組成物、それを用いたカラーフィルタ、及び表示ムラのないディスプレイパネルを提供することを目的とする。
【課題を解決するための手段】
【００１２】
本発明の請求項１に係る発明は、少なくとも顔料、透明樹脂、エチレン性不飽和二重結合を有するモノマー、光重合開始剤を含有した感光性樹脂組成物であって、
（ａ）硬化後の表面硬度が、該表面に角錐型微小先端を有する圧子を２０秒かけて５ｍＮとなる荷重で押し込んだ時に、計測されるビッカース硬度（ＨＶ）が２７から４５
（ｂ）硬化後の膜の膨潤率が、Ｎ−メチルピロリドンを溶剤に用いた時に、下記式（１）で示される膨潤率が９０％から１１０％
式（１）
膨潤率（％）＝（溶剤浸漬後の膜厚−溶剤浸漬前の膜厚）／溶剤浸漬前の膜厚×１００であることを特徴とする感光性樹脂組成物である。
【００１３】
本発明の請求項２に係る発明は、更に、（ｃ）硬化後の表面粗度（Ｒａ）が、５ｎｍから１５ｎｍであることを特徴とする請求項１に記載の感光性樹脂組成物である。
【００１４】
また、本発明の請求項３に係る発明は、前記顔料が少なくとも緑色顔料からなることを特徴とする請求項１または２に記載の感光性樹脂組成物である。
【００１５】
また、本発明の請求項４に係る発明は、基板上に、少なくとも請求項１乃至３の何れかに記載の感光性樹脂組成物を塗布、乾燥する工程と、パターン露光する工程と、現像工程からなるフォトリソグラフィー法を用いることを特徴とするカラーフィルタの製造方法である。
【００１６】
更に、本発明の請求項５に係る発明は、請求項４に記載のカラーフィルタの製造方法により製造されたことを特徴とするカラーフィルタである。
【発明の効果】
【００１７】
本発明によれば、所定の配合割合とした感光性樹脂組成物を用いることにより、溶剤に
より膨潤しない平坦性に優れた透明着色膜（フィルタセグメント）及びブラックマトリックスを形成することができる。また、本発明の感光性樹脂組成物は、着色層の平坦性の良いカラーフィルタの製造が可能であり、表示ムラのない良好なディスプレイパネルを得ることができる。
【図面の簡単な説明】
【００１８】
【図１】本発明のカラーフィルタの断面形状の説明図である。
【図２】従来のフォトリソ法による画素形成工程を示す平面説明図である。
【図３】従来のフォトリソ法による画素形成工程を示す断面説明図である。
【発明を実施するための形態】
【００１９】
以下、本発明に係る感光性樹脂組成物、カラーフィルタ及びカラーフィルタの製造方法について詳細に説明する。
【００２０】
図１は本発明に係る一実施形態であるカラーフィルタの断面形状を示す。図１に示すように、本発明のカラーフィルタは透明基材１の上に、ＢＭ（ブラックマトリックス）２と赤色画素３Ｒ、緑色画素３Ｇ、青色画素３Ｂからなる透明着色膜（フィルタセグメント）３で構成されている。前記透明着色膜（フィルタセグメント）３はそれぞれ感光性樹脂組成物からなり、顔料、透明樹脂、エチレン性不飽和二重結合を有するモノマー、光重合開始剤を含有している。以下、カラーフィルタの形成に用いられる本発明の感光性樹脂組成物について説明する。
【００２１】
（顔料）
本発明に係る前記顔料としては、一般に市販されている有機顔料を用いることができ、形成する透明着色膜（フィルタセグメント）の色相に応じて、染料、天然色素、無機顔料を併用することができる。有機顔料としては、発色性が高く、且つ耐熱性、特に耐熱分解性の高いものが好適に用いられる。有機顔料は、１種を単独で、または２種以上を混合して用いることができる。また、有機顔料は、ソルトミリング、アシッドペースティング等により微細化したものであっても良い。以下に、本実施形態に係る感光性樹脂組成物に使用可能な有機顔料の具体例を、カラーインデックス（Ｃ．Ｉ．）番号で示す。
【００２２】
前記透明着色膜（フィルタセグメント）を構成する赤色画素を形成する場合には、Ｃ．Ｉ．Ｐｉｇｍｅｎｔ  Ｒｅｄ  ７、９、１４、４１、４８：１、４８：２、４８：３、４８：４、８１：１、８１：２、８１：３、１２２、１２３、１４６、１４９、１６８、１７７、１７８、１７９、１８４、１８５、１８７、１９２、２００、２０２、２０８、２１０、２１６、２２０、２２３、２２４、２２６、２４０、２５４、２５５、２６４、２７２等の赤色顔料を用いることができる。赤色感光性樹脂組成物には、黄色顔料、オレンジ色顔料を併用することができる。
【００２３】
前記透明着色膜（フィルタセグメント）を構成する緑色画素を形成する場合には、Ｃ．Ｉ．Ｐｉｇｍｅｎｔ  Ｇｒｅｅｎ  ７、１０、３６、３７、５８等の緑色顔料を用いることができる。緑色感光性樹脂組成物には黄色顔料を併用することができる。
【００２４】
前記透明着色膜（フィルタセグメント）を構成する青色画素を形成する場合には、Ｃ．Ｉ．Ｐｉｇｍｅｎｔ  Ｂｌｕｅ  １５、１５：１、１５：２、１５：３、１５：４、１５：６、１６、６４、８０等の青色顔料を用いることができる。青色感光性樹脂組成物には紫色顔料を併用することができる。
【００２５】
前記透明着色膜（フィルタセグメント）を構成する黄色画素を形成する場合には、Ｃ．Ｉ．Ｐｉｇｍｅｎｔ  Ｙｅｌｌｏｗ  １、２、３、４、５、６、１０、１２、１３、１４
、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等の黄色顔料を用いることができる。
【００２６】
前記透明着色膜（フィルタセグメント）を構成する紫色画素を形成する場合には、Ｃ．Ｉ．Ｐｉｇｍｅｎｔ  Ｖｉｏｌｅｔ１、１９、２３、２７、２９、３０、３２、３７、４０、４２、５０等の顔料を用いることができる。
【００２７】
前記透明着色膜（フィルタセグメント）を構成するマゼンタ色画素を形成する場合には、Ｃ．Ｉ．Ｐｉｇｍｅｎｔ  Ｒｅｄ  ７、１４、４１、４８：１、４８：２、４８：３、４８：４、８１：１、８１：２、８１：３、１４６、１７７、１７８、１８４、１８５、１８７、２００、２０２、２０８、２１０、２４６、２５４、２５５、２６４、２７０、２７２等の顔料を用いることができる。マゼンタ色感光性樹脂組成物には黄色顔料を併用することができる。
【００２８】
前記透明着色膜（フィルタセグメント）を構成するシアン色画素を形成する場合には、Ｃ．Ｉ．Ｐｉｇｍｅｎｔ  Ｂｌｕｅ  １５：１、１５：２、１５：３、１５：４、１５：６、１６、８０等の顔料を用いることができる。
【００２９】
前記透明着色膜（フィルタセグメント）を構成するオレンジ色画素を形成する場合には、Ｃ．Ｉ．Ｐｉｇｍｅｎｔ  Ｏｒａｎｇｅ  ３６、４３、５１、５５、５９、６１、７１、７３等の顔料を用いることができる。
【００３０】
ＢＭ（ブラックマトリックス）を形成する場合には、カーボンブラック、アニリンブラック、アントラキノン系黒色顔料、ペリレン系黒色顔料、具体的にはＣ．Ｉ．ピグメントブラック１、６、７、１２、２０、３１等を用いることができる。黒色感光性樹脂組成物には、赤色顔料、青色顔料、緑色顔料の混合物を用いることもできる。黒色顔料としては、価格、遮光性の大きさからカーボンブラックが好ましく、カーボンブラックは、樹脂などで表面処理されていてもよい。また、色調を調整するため、黒色感光性樹脂組成物には、青色顔料や紫色顔料を併用することができる。
【００３１】
以上説明した感光性樹脂組成物には、彩度と明度のバランスをとりつつ、良好な塗布性、感度、現像性等を確保するために、無機顔料を含有させることができる。無機顔料としては、酸化チタン、硫酸バリウム、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、カーボンブラック等が挙げられる。
【００３２】
無機顔料は、１種を単独で、または２種以上を混合して用いることができる。無機顔料は、顔料の合計質量を基準（１００質量％）として、０．１〜１０質量％で用いることができる。
【００３３】
また、本実施形態に係る感光性樹脂組成物には、調色のため、耐熱性を低下させない範囲内で染料を含有させることができる。染料は、顔料の合計質量を基準（１００質量％）として、０．１〜１０質量％で用いることができる。
【００３４】
（透明樹脂）
本発明に係る前記透明樹脂は、可視光領域の４００〜７００ｎｍの全波長領域において透過率が好ましくは８０％以上、より好ましくは９５％以上のものを用いることができる。透明樹脂には、非感光性透明樹脂及び感光性透明樹脂が含まれ、これらを単独で用いても、２種以上を混合して用いても良い。
【００３５】
また、透明樹脂の分子量は、２０，０００〜１００，０００の範囲であることが望ましい。透明樹脂の分子量が２０，０００未満では、現像の際にカラーフィルタパターンの直線性が悪化し、膜減り率が増大し、カラーフィルタパターンの断面形状が悪くなる。逆に、１００，０００以上であれば、現像時間が遅くなり、生産性が低下する。したがって、より好ましくは、２０，０００〜６０，０００の範囲が良い。
【００３６】
非感光性透明樹脂は、エチレン性不飽和二重結合を有しない樹脂であり、熱可塑性樹脂、熱硬化性樹脂がある。熱可塑性樹脂としては、例えば、ブチラール樹脂、スチレン−マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリブタジエン、ポリエチレン、ポリプロピレン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、フェノール樹脂、メラミン樹脂、尿素樹脂等が挙げられる。
【００３７】
感光性透明樹脂は、エチレン性不飽和二重結合を有する樹脂であり、例えば、水酸基、カルボキシル基、アミノ基等の反応性の置換基を有する高分子に、イソシアネート基、アルデヒド基、エポキシ基、カルボキシル基等の反応性置換基を有する（メタ）アクリル化合物やケイヒ酸を反応させて、（メタ）アクリロイル基、スチリル基等のエチレン性不飽和二重結合を有する官能基を前記高分子に導入した樹脂が挙げられる。
【００３８】
具体的には、水酸基を有するエチレン性不飽和単量体及び他のエチレン性不飽和単量体を共重合した共重合体に、水酸基と反応可能な官能基及びエチレン性不飽和二重結合を有する化合物を反応させることにより得られるものがある。水酸基と反応可能な官能基としては、イソシアネート基、カルボキシル基等が挙げられるが、特に反応性の点でイソシアネート基が好ましく、イソシアネート基及びエチレン性不飽和二重結合を有する化合物として具体的には、２−アクリロイルエチルイソシアネート、２−メタクリロイルエチルイソシアネート等が挙げられる。また、スチレン−無水マレイン酸共重合体やα−オレフィン−無水マレイン酸共重合体等の酸無水物を含む高分子をヒドロキシアルキル（メタ）アクリレート等の水酸基を有する（メタ）アクリル化合物によりハーフエステル化したものも用いられる。
【００３９】
（エチレン性不飽和二重結合を有する多官能モノマー）
前記エチレン性不飽和二重結合を有する多官能モノマーとしては、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレート等の各種アクリル酸エステル及びメタクリル酸エステル等が代表例として挙げられる。多官能モノマーは、感光性樹脂組成物の感度アップの観点から、エチレン性不飽和二重結合を４〜１２個有することが好ましい。３個以下のエチレン性不飽和二重結合を有する多官能モノマーを含む感光性樹脂組成物では、所望の感度を得ることができない。
【００４０】
エチレン性不飽和二重結合を有する多官能モノマーは、単独でまたは２種類を以上混合して用いることができる。
【００４１】
エチレン性不飽和二重結合を有する多官能モノマーの含有量は、顔料１００質量部に対して、好ましくは１０〜３００質量部、より好ましくは１０〜２００質量部で用いることができる。
【００４２】
（光重合開始剤）
本発明に係る前記光重合開始剤の例としては、オキシムエステル系光重合開始剤、α−アミノアルキルフェノン系光重合開始剤、カルバゾール系光重合開始剤、アシルフォスフィンオキサイド系光重合開始剤が挙げられる。
【００４３】
本発明の効果にある、溶剤に膨潤しない平坦性に優れた透明着色膜（フィルタセグメント）及びブラックマトリックスを形成するためには、オキシムエステル系光重合開始剤を含むことが望ましい。特に好ましいオキシムエステル系光重合開始剤としては、エタノン，１−［９−エチル−６−（２−メチルベンゾイル）−９Ｈ−カルバゾール−３−イル］−，１−（０−アセチルオキシム）、１，２−オクタジオン−１−［４−（フェニルチオ）−，２−（Ｏ−ベンゾイルオキシム）］が挙げられる。
【００４４】
特に好ましいアシルフォスフィンオキサイド系光重合開始剤としては、２，４，６−トリメチルベンゾイル−ジフェニルフォスフィンオキサイドが挙げられる。
【００４５】
特に好ましいα―アミノアルキルアセトフェノン系光重合開始剤としては、２−メチル−１−（４−メチルチオフェニル）−２−モルフォリノプロパン−１−オン、２−ベンジル−２−ジメチルアミノ−１−（４−モルフォリノフェニル）−ブタン−１、２−（ジメチルアミノ）−２−［（４−メチルチオフェニル）メチル］−１−［４−（４−モルホリニル）フェニル］−１−ブタノンが挙げられる。
【００４６】
特に好ましいカルバゾール系光重合開始剤としては、３，６−ビス（２−メチル−２−モルホリノプロピオニル）−９−メチルカルバゾール、３，６−ビス（２−メチル−２−モルホリノプロピオニル）−９−ベンゾイルカルバゾール、３，６−ビス（２−メチル−２−モルホリノプロピオニル）−９−ｎ−ブチルカルバゾール、３，６−ビス（２−メチル−２−モルホリノプロピオニル）−９−ｎ−オクチルカルバゾール、３，６−ビス（２−メチル−２−モルホリノプロピオニル）−９−ｎ−ドデシルカルバゾールが挙げられる。
【００４７】
これらの光重合開始剤は、１種を単独、または２種以上を混合して用いることができる。光重合開始剤の含有量は、顔料１００質量部に対して５〜２００質量部、好ましくは１０〜１５０質量部の量で用いることができる。
【００４８】
（任意成分）
本発明に係る感光性樹脂組成物は、基本的に増感剤は必要としないが、光重合開始剤と併用してもかまわない。これらの増感剤は、１種を単独で、または２種以上を混合して用いることができる。増感剤の含有量は、光重合開始剤１００質量部に対して０．１〜６０質量部が好ましい。
【００４９】
また本発明の感光性樹脂組成物は、さらに、連鎖移動剤としての働きをする多官能チオールを含有させることができる。
【００５０】
本発明の効果にある、溶剤に膨潤しない平坦性に優れた透明着色膜（フィルタセグメン
ト）及びブラックマトリックスを形成するためには、多官能チオールを含むことが望ましい。これらの多官能チオールは、１種を単独で、または２種以上を混合して用いることができる。多官能チオールの含有量は、顔料１００質量部に対して０．０５〜１００質量部が好ましく、より好ましくは０．１〜６０質量部である。
【００５１】
本発明の感光性樹脂組成物は、組成物の経時粘度を安定化させるために貯蔵安定剤を含有させることができる。また、透明基板との密着性を高めるためにシランカップリング剤等の密着向上剤を含有させることもできる。貯蔵安定剤は、感光性樹脂組成物中の顔料１００質量部に対して、０．１〜１０質量部の量で用いることができる。
【００５２】
本発明の感光性樹脂組成物は、顔料を十分に組成物中に分散させ、ガラス基板等の透明基板上に乾燥膜厚が０．２〜５μｍとなるように塗布して透明着色膜（フィルタセグメント）またはブラックマトリックスを形成することを容易にするために、溶剤を含有させることができる。溶剤は単独でも、また、混合して用いてもよい。
【００５３】
前記溶剤としては、例えば１，２，３−トリクロロプロパン、１，３−ブタンジオール、１，３−ブチレングリコール、１，３−ブチレングリコールジアセテート、１，４−ジオキサン、２−ヘプタノン、２−メチル−１，３−プロパンジオール、３，５，５−トリメチル−２−シクロヘキセン−１−オン、３，５，５−トリメチルシクロヘキサノン、３−エトキシプロピオン酸エチル、３−メチル−１，３−ブタンジオール、３−メトキシ−３−メチル−１−ブタノール、３−メトキシ−３−メチルブチルアセテート、３−メトキシブタノール、３−メトキシブチルアセテート、４−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、ｎ−ブチルアルコール、ｎ−ブチルベンゼン、ｎ−プロピルアセテート、Ｎ−メチルピロリドン、ｏ−キシレン、ｏ−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸ｎ−アミル、酢酸ｎ−ブ���ル、酢酸イソアミル、酢酸イソブチル、酢酸プロピル、二塩基酸エステル等が挙げられ、これらを単独でもしくは混合して用いる。
【００５４】
エチレン性不飽和二重結合を有するモノマーや透明樹脂に顔料を分散する際には、適宜、界面活性剤、樹脂型顔料分散剤、色素誘導体等の分散剤が使用できる。分散剤は、顔料の分散に優れ、分散後の顔料の再凝集を防止する効果が大きいので、分散剤を用いて顔料を透明樹脂及び有機溶剤中に分散してなる感光性樹脂組成物を用いた場合には、透明性に優れたカラーフィルタが得られる。顔料分散剤は、感光性樹脂組成物中の顔料１００質量部に対して、０．１〜４０質量部、好ましくは０．１〜３０質量部の量で用いることができる。
【００５５】
界面活性剤としては、例えば、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤、また、フッ素系やシリコーン系の界面活性剤が挙げられる。
【００５６】
樹脂型顔料分散剤は、顔料に吸着する性質を有する顔料親和性部位と、エチレン性不飽和二重結合を有するモノマーや透明樹脂と相溶性のある部位とを有する樹脂であり、顔料に吸着して顔料のエチレン性不飽和二重結合を有するモノマーへの分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００５７】
色素誘導体は、有機色素に置換基を導入した化合物である。このような有機色素には、一般に色素とは呼ばれていないナフタレン系、アントラキノン系等の淡黄色の芳香族多環化合物も含まれる。色素誘導体としては、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独でまたは２種類以上を混合して用いることができる
【００５８】
（感光性樹脂組成物の製法）
本発明の感光性樹脂組成物は、顔料を、必要に応じて上記顔料分散剤と共にエチレン性不飽和二重結合を有するモノマー、必要に応じて透明樹脂及び有機溶剤中に三本ロールミ
ル、二本ロールミル、サンドミル、ニーダー、アトライター等の各種分散手段を用いて微細に分散し、光重合開始剤を添加して製造することができる。また、２種以上の色素を含むカラーフィルタ用感光性樹脂組成物は、各色素を別々に、エチレン性不飽和二重結合を有するモノマー等に微細に分散したものを混合して製造することもできる。
【００５９】
また、本発明の感光性樹脂組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子及び混入した塵の除去を行うことが好ましい。
【００６０】
次に、本発明に係る前記感光性樹脂組成物を用いて形成されるカラーフィルタについて説明する。
【００６１】
本発明に係るカラーフィルタは、基板上に、前記感光性樹脂組成物から形成された透明着色膜（フィルタセグメント）、ＢＭ（ブラックマトリックス）のうち一つ以上を備えるものである。透明着色膜（フィルタセグメント）を構成する着色画素は、赤色、緑色、青色、黄色、紫色、マゼンタ色、シアン色、オレンジ色などから２〜６色の着色画素から選択される。その際に、同色系の色で、濃度の異なるフィルタセグメントが形成されていてもよい。
【００６２】
液晶用カラーフィルタの場合は、前記透明着色膜（フィルタセグメント）上に、さらに透明導電層、配向膜層を順次積層せしめたものであり、例えば薄膜トランジスタのような電極を形成した対向基板と対置させ、間に液晶を介在させて液晶表示装置を構成する。以下、本明細書では、透明基板、ブラックマトリックス及び透明着色膜（フィルタセグメント）を合わせてカラーフィルタとする。また、必要に応じて前記カラーフィルタ上に保護層を設けることができる。
【００６３】
次に、本発明の前記感光性樹脂組成物を用いたカラーフィルタの製造方法について説明する。
【００６４】
（感光性樹脂組成物の塗布工程）
カラーフィルタの透明基板には、硝子基板、石英基板、プラスチック基板等、公知の透明基板材料が使用でき、中でも透明性、強度、耐熱性、耐候性において優れている硝子基板が好ましい。感光性樹脂組成物の塗布工程では、スリットダイコーター、スピンコーター等、公知の塗工装置を用いることができる。その後、溶剤成分を除去するため必要に応じて、減圧乾燥処理やプリベーク処理を施すことができる。
【００６５】
（露光工程）
前記パターン露光をする工程では、従来公知の露光方法によりフィルタセグメントまたはＢＭ（ブラックマトリックス）２を形成できる。前記パターン露光する工程では、透明基板の上面から紫外線、或いは電子線照射してパターンを硬化させる。照射する光或いは放射線としては、感光性樹脂組成物が硬化する吸収波長を有するものであれば特に限定されるものではないが、紫外線或いは電子線が特に好ましい。特に、超高圧水銀ランプ、高圧水銀ランプ、メタルハライドランプ等による紫外線照射処理が好ましい。また、不要な波長はそれに対応するフィルタを介してカットすることが望ましい。
【００６６】
（現像工程）
現像工程では、従来公知の現像方法により、前記感光性樹脂組成物の未露光部分を除去してフィルタセグメント、またはブラックマトリックスを形成する。未露光部分の除去に際しては、アルカリ現像液として炭酸ナトリウム、水酸化ナトリウム等の水溶液が使用され、ジメチルベンジルアミン、トリエタノールアミン等の有機アルカリを用いることもで
きる。また、現像液には、消泡剤や界面活性剤を添加することもできる。現像処理方法としては、シャワー現像法、スプレー現像法、ディップ（浸漬）現像法、パドル（液盛り）現像法等を適用することができる。
【００６７】
（焼成工程）
本実施形態においては、フィルタセグメント及びブラックマトリックスを形成した後、加熱処理を施して熱硬化させる工程を設けることができる。加熱方法としてはコンベクションオーブン、ホットプレート、ハロゲンヒータ、ＩＲオーブンによる加熱等が利用でき、特に限定されるものではない。ここで、焼成条件は、２００〜２５０℃で１０分〜６０分間加熱することが好ましい。
【００６８】
本発明の効果にある、溶剤に膨潤しない平坦性に優れたフィルタセグメント及びブラックマトリックスを形成するためには、焼成条件は、温度が高く、時間が長い方が、より望ましい。
【実施例】
【００６９】
以下、本発明を実施例により詳細に説明するが、本発明はこれら実施例に限定されるものではない。なお、実施例及び比較例中、「部」及び「％」は「質量部」及び「質量％」をそれぞれ意味する。
【００７０】
まず、実施例及び比較例で用いたアクリル樹脂溶液及び顔料分散体の調製方法について説明する。樹脂の分子量は、ＧＰＣ（ゲルパーミエーションクロマトグラフィ）により測定したポリスチレン換算の質量平均分子量である。
【００７１】
（アクリル樹脂溶液合成例）
反応容器にシクロヘキサノン３７０部を収容し、この容器に窒素ガスを注入しながら８０℃に加熱して、下記混合物を１時間かけて滴下し、重合反応を行った。
メタクリル酸                            ２０．０部
メチルメタクリレート                    １０．０部
ｎ−ブチルメタクリレート                ５５．０部
２−ヒドロキシエチルメタクリレート      １５．０部
２，２´−アゾビスイソブチロニトリル      ４．０部
【００７２】
滴下終了後、さらに８０℃で３時間反応させた後、アゾビスイソブチロニトリル１．０部をシクロヘキサノン５０部に溶解させたものを添加し、さらに８０℃で１時間反応を続けて、アクリル樹脂溶液を得た。
【００７３】
室温まで冷却した後、アクリル樹脂溶液約２ｇをサンプリングして１８０℃で、２０分間加熱乾燥して不揮発分を測定し、先に合成したアクリル樹脂溶液に不揮発分が２０質量％になるようにシクロヘキサノンを添加して、アクリル樹脂溶液を調製した。得られたアクリル樹脂の質量平均分子量Ｍｗは４０，０００であった。
【００７４】
（顔料分散体の調製）
下記表１に示す組成の混合物を均一に攪拌混合し、直径１ｍｍのガラスビーズを用いてサンドミルで５時間分散した後、５μｍのフィルタで濾過し、赤色顔料分散体Ｒ、緑色顔料分散体Ｇ１、Ｇ２、青色顔料分散体Ｂ、及び黒色顔料分散体ＢＭを調製した。
ＰＲ２５４：ジケトピロロピロール系顔料（Ｃ．Ｉ．Ｐｉｇｍｅｎｔ  Ｒｅｄ  ２５４）
（チバ・ジャパン社製「イルガフォーレッドＢ−ＣＦ」）
ＰＲ１７７：アントラキノン系顔料（Ｃ．Ｉ．Ｐｉｇｍｅｎｔ  Ｒｅｄ  １７７）
（チバ・ジャパン社製「クロモフタールレッドＡ２Ｂ」）
ＰＧ５８：ハロゲン化亜鉛フタロシアニン系顔料
（Ｃ．Ｉ．Ｐｉｇｍｅｎｔ  Ｇｒｅｅｎ  ５８）
（大日本インキ化学工業社製「ファストゲングリーンＡ１０」）
ＰＧ３６：ハロゲン化銅フタロシアニン系顔料
（Ｃ．Ｉ．Ｐｉｇｍｅｎｔ  Ｇｒｅｅｎ  ３６）
（東洋インキ製造社製「リオノールグリーン６ＹＫ」）
ＰＢ１５：６：ε型銅フタロシアニン顔料
（Ｃ．Ｉ．Ｐｉｇｍｅｎｔ  Ｂｌｕｅ  １５：６）
（ＢＡＳＦ製「ヘリオゲンブルーＬ−６７００Ｆ」）
ＰＹ１５０：ニッケルアゾ錯体系顔料
（Ｃ．Ｉ．Ｐｉｇｍｅｎｔ  Ｙｅｌｌｏｗ  １５０）
（ランクセス社製「Ｅ４ＧＮ」）
ＣＢ：カーボンブラック（Ｃ．Ｉ．Ｐｉｇｍｅｎｔ  Ｂｌａｃｋ  ７）
（三菱化学社製「ＭＡ１１」）
顔料分散剤：日本ルーブリゾール社製「ソルスパース２００００」）
アクリル樹脂溶液：先に調製したアクリル樹脂溶液
溶剤：シクロヘキサノン
【００７５】
【表１】
2013097355.tif 000003
【００７６】
（感光性樹脂組成物の調製）
先に調製した顔料分散体Ｒ、Ｇ１、Ｇ２、Ｂ、ＢＭを含む、下記表２に示す処方の混合物を均一になるように攪拌混合した後、１μｍのフィルタで濾過して、各感光性樹脂組成物を得た。
顔料分散体：先に調製した顔料分散体
アクリル樹脂溶液：先に調製したアクリル樹脂溶液
モノマー：ジペンタエリスリトールヘキサアクリレート
（東亞合成社製「アロニックス  Ｍ−４０２」）
有機溶剤：シクロヘキサノン
開始剤１：オキシムエステル系光重合開始剤エタノン，１−［９−エチル−６−（２−メチルベンゾイル）−９Ｈ−カルバゾール−３−イル］−，１−（０−アセチルオキシム）（チバ・スペシャルティ・ケミカルズ社製「イルガキュアＯＸＥ−０２」）
開始剤２：α−アミノアルキルフェノン系光重合開始剤２−（ジメチルアミノ）−２−［（４−メチルフェニル）メチル］−１−［４−（４−モルホリニル）フェニル］−１−ブタノン（チバ・スペシャルティ・ケミカルズ社製「イルガキュア３７９」）
多官能チオール：ＴＰＭＢ
【００７７】
【表２】
2013097355.tif 000004
【００７８】
＜実施例１＞
（ブラックマトリックスのパタ−ン形成）
前記表２に示したＢＭ１組成物を、１０ｃｍ×１０ｃｍのガラス基板上にスピンコーターで約１．５μｍの厚さに塗工し、７０℃のオーブン内に１５分間静置し、余剰の溶剤を乾燥、除去した。
【００７９】
次に、上記ＢＭ１組成物の塗膜から１５０μｍの間隔をあけて、２０μｍのストライプ状のパターンを有するフォトマスクをセットし、露光、その後、現像して未露光部分を取り除いた後、この基板を２３０℃で３０分加熱して、ＢＭ（ブラックマトリックス）を形成した。
【００８０】
（フィルタセグメントのパタ−ン形成）
前記ブラックマトリックスを形成した１０ｃｍ×１０ｃｍのガラス基板上に、表２に示したＲ１組成物を、１００μｍのストライプ状のパターンを有するフォトマスクを用いること以外は、ブラックマトリックスの形成と同様の工程で、赤色のフィルタセグメントを形成した。
【００８１】
次に、下記表２に示したＧ３及びＢ１組成物を用いて、赤色のフィルタセグメントの形成と同様の工程で、順次、緑色及び青色のフィルタセグメントを形成しカラーフィルタを作製した。
【００８２】
＜実施例２＞
前記表２に示した緑色のＧ４組成物を用いた以外は、実施例１と同様にしてカラーフィルタを作製した。
【００８３】
＜比較例１＞
前記表２に示した緑色のＧ１組成物を用いた以外は、実施例１と同様にしてカラーフィルタを作製した。
【００８４】
＜比較例２＞
前記表２に示した緑色のＧ２組成物を用いた以外は、実施例１と同様にしてカラーフィルタを作製した。
【００８５】
＜比較例３＞
前記表２に示した緑色のＧ５組成物を用いた以外は、実施例１と同様にしてカラーフィルタを作製した。
【００８６】
＜比較例４＞
前記表２に示した緑色のＧ６組成物を用いた以外は、実施例１と同様にしてカラーフィルタを作製した。
【００８７】
＜比較例５＞
前記表２に示した緑色のＧ７組成物を用いた以外は、実施例１と同様にしてカラーフィルタを作製した。
【００８８】
＜比較例６＞
前記表２に示した緑色のＧ８組成物を用いた以外は、実施例１と同様にしてカラーフィルタを作製した。
【００８９】
＜評価＞
実施例１及び２、比較例１〜６で作製したカラーフィルタを用いて、ビッカース硬度（ＨＶ）、膨潤率、算術平均粗さを測定した。また、外観ムラを観察した。これらの評価結果を下記表３に示す。
【００９０】
［ビッカース硬度（ＨＶ）］
ＪＩＳＺ２２４４に準拠して、フィッシャー・インスツルメンツ社製微小膜硬度計ＨＭ２０００を用いて、四角錐圧子（ビッカース圧子）を実施例１及び２、比較例１〜６で作製したカラーフィルタの緑色画素上に、２０秒かけて５ｍＮの荷重で押し込んだ時の数値（ＨＶ）を測定値とした。
【００９１】
［膨潤率］
比較的膨潤率の差が大きく出易いＮ−メチルピロリドン（ＮＭＰ）中に室温で５分間、実施例１及び２、比較例１〜６で作製したカラーフィルタを浸漬し、緑色画素部の浸漬前後の膜厚を測定して、下記式（１）により算出した。
式（１）  膨潤率（％）＝（溶剤浸漬後の膜厚−溶剤浸漬前の膜厚）／溶剤浸漬前の膜厚×１００
【００９２】
［算術平均粗さ］
実施例１及び２、比較例１〜６で作製したカラーフィルタの赤色画素及び緑色画素部を、ＡＦＭ（Ａｔｏｍｉｃ  Ｆｏｒｃｅ  Ｍｉｃｒｏｓｃｏｐｅ）で測定した際に算出される算術平均粗さＲａ（ｎｍ）を測定値とした。なお、ＡＦＭとしては、日本ビーコ株式会社製ＮａｎｏＳｃｏｐｅＩＩＩａを用いた。
【００９３】
［外観ムラ］
ナトリウムランプ（低圧ナトリウムランプＮＸ５５  １本）の光を、作製したカラーフィルタ基板に当て、該反射光の光ムラを目視観測した。この時、基板と目線の角度は、約３０°から６０°で検査し、下記の基準で評価した。
×：濃いムラが観察された。△：薄いムラが観察された。○：ムラは観察できなかった。
【００９４】
【表３】
2013097355.tif 000005
【００９５】
＜比較結果＞
（ビッカース硬度とカラーフィルタの品質）
カラーフィルタにはある程度の硬度が必要である。即ち、物理的な衝撃に耐えうるためには、ビッカース２７以上であることが必要である。また、液晶貼り合せの際、硬度が高すぎるとレジスト表面に割れが発生するため、ビッカース４５以下が好ましい。比較例１〜６のなかで、比較例１、３、５、６のＧ画素上のビッカース硬度は、３３．３以下であり、カラーフィルタとした際に外観ムラが観察された。また、比較例２及び４のＧ画素上のビッカース硬度はそれぞれ３５．２、３８．６であり、カラーフィルタとした際に薄いながら外観ムラが観察された。実施例１及び２のＧ画素上のビッカース硬度は、それぞれ４１．５、３７．１と硬度が高く、外観ムラは観察されなかった。よって、ビッカース硬度は、２７から４５、より好ましくは、３５から４５の範囲である。
【００９６】
（膨潤率とカラーフィルタの品質）
比較例２と実施例２を比較すると、前記ビッカース硬度は、それぞれ３８．６、３７．１であり大きな差は見られない。しかしながら、膨潤率は、それぞれ１１３％、１０５％であり、カラーフィルタとした際に膨潤率の低い実施例２では、外観ムラが観察されなかった。一方、比較例５は膨潤率が７９％と極端に低いが、前記ビッカース硬度も低いことから、膜の硬化が不十分で、カラーフィルタとした際に外観ムラが観察された。よって、膨潤率は、９０％から１１０％、より好ましくは、９５％から１０５％の範囲である。
【００９７】
（表面粗度とカラーフィルタの品質）
比較例２と実施例２を比較すると、前記ビッカース硬度は、それぞれ３８．６、３７．
１であり大きな差は見られない。しかしながら、表面粗度（Ｒａ）はそれぞれ、５．２ｎｍ、１２．４ｎｍであり、カラーフィルタとした際に表面粗度の高い実施例２では、外観ムラが観察されなかった。よって、硬化後の表面粗度（Ｒａ）は、５ｎｍから１５ｎｍ、より好ましくは、１０ｎｍから１５ｎｍの範囲である。
【００９８】
上記のように、実施例１及び２で得られた本発明品は、いずれも外観ムラのない良好な品質が得られた。一方、比較例１〜６で得られた比較例品は、いずれも外観ムラが観察され実用レベルには至らなかった。
【符号の説明】
【００９９】
１・・・透明基板
２・・・ＢＭ（ブラックマトリックス）
３・・・透明着色膜（フィルタセグメント）
４・・・青色感光性樹脂組成物の溶剤浸透部
５・・・膨潤による凹凸部
【図１】
2013097355.tif 000006
【図２】
2013097355.tif 000007
【図３】
2013097355.tif 000008